СПОСОБ ПОЛУЧЕНИЯ МОДИФИЦИРОВАННОГО СОПРЯЖЕННОГО ДИЕНОВОГО ПОЛИМЕРА, МОДИФИЦИРОВАННЫЙ СОПРЯЖЕННЫЙ ДИЕНОВЫЙ ПОЛИМЕР, ПОЛУЧЕННЫЙ ЭТИМ СПОСОБОМ, РЕЗИНОВАЯ КОМПОЗИЦИЯ, СОДЕРЖАЩАЯ УКАЗАННЫЙ ПОЛИМЕР

1. Способ получения модифицированного сопряженного диенового полимера, включающий реакцию модификации реакционноспособного концевого фрагмента сопряженного диенового полимера, имеющего содержание винильных фрагментов менее чем 10% и содержание цис-1,4-связей 75% или более, с алкоксисилановым соединением, и реакцию конденсации алкоксисиланового соединения (остатка) в водном растворе при величине рН от 9 до 14 и температуре от 85 до 180°С в присутствии ускорителя конденсации, включающего соединение, содержащее титан.
2. Способ по п.1, дополнительно включающий добавление алкоксисиланового соединения.
3. Способ по п.1, в котором ускоритель конденсации представляет собой алкоксид, карбоксилат или ацетилацетонатный комплекс титана.
4. Способ по п.2, в котором ускоритель конденсации представляет собой алкоксид, карбоксилат или ацетилацетонатный комплекс титана.
5. Способ по п.1, в котором алкоксисилановое соединение, применяемое для реакции модификации, представляет собой алкоксисилановое соединение, имеющее по меньшей мере одну функциональную группу, выбранную из (а) эпоксидной группы, (b) изоцианатной группы и (с) карбоксильной группы.
6. Способ по п.1, дополнительно включающий добавление соединения, имеющего по меньшей мере одну функциональную группу, выбранную из (d) аминогруппы, (e) иминогруппы и (f) меркаптогруппы.
7. Способ по п.2, дополнительно включающий добавление соединения, имеющего по меньшей мере одну функциональную группу, выбранную из (d) аминогруппы, (e) иминогруппы и (f) меркаптогруппы.
8. Способ по п.3, дополнительно включающий добавление соединения, имеющего по меньшей мере одну функциональную группу, выбранную из (d) аминогруппы, (e) иминогруппы и (f) меркаптогруппы.
9. Способ по п.4, дополнительно включающий добавление соединения, имеющего по меньшей мере одну функциональную группу, выбранную из (d) аминогруппы, (e) иминогруппы и (f) меркаптогруппы.
10. Способ по п.5, дополнительно включающий добавление соединения, имеющего по меньшей мере одну функциональную группу, выбранную из (d) аминогруппы, (e) иминогруппы и (f) меркаптогруппы.
11. Способ по п.1, в котором сопряженное диеновое соединение, которое формирует модифицированный сопряженный диеновый полимер, представляет собой по меньшей мере одно сопряженное диеновое соединение, выбранное из 1,3-бутадиена, изопрена и 2,3-диметил-1,3-бутадиена.
1
2
3
1
2
3
1
2
12. Способ по п.1, в котором сопряженный диеновый полимер получают полимеризацией сопряженного диенового соединения с использованием катализатора, главным образом содержащего (g) соединение, содержащее редкоземельный элемент, имеющий атомный номер от 57 до 71 в Периодической таблице, или продукт реакции соединения с основанием Льюиса, (h) алюмоксан и/или алюминийорганическое соединение, представленное формулой AlRRR (в которой радикалы R и R по отдельности представляют собой углеводородную группу, имеющую от 1 до 10 атомов углерода, или атом водорода, и радикал R представляет собой углеводородную группу, имеющую от 1 до 10 атомов углерода, и может быть одинаковой с радикалами R и R или отличаться от них), и (i) галогенсодержащее соединение.
1
2
3
1
2
3
1
2
13. Способ по п.11, в котором сопряженный диеновый полимер получают полимеризацией сопряженного диенового соединения с использованием катализатора, главным образом содержащего (g) соединение, содержащее редкоземельный элемент, имеющий атомный номер от 57 до 71 в Периодической таблице, или продукт реакции соединения с основанием Льюиса, (h) алюмоксан и/или алюминийорганическое соединение, представленное формулой AlRRR (в которой радикалы R и R по отдельности представляют собой углеводородную группу, имеющую от 1 до 10 атомов углерода, или атом водорода, и радикал R представляет собой углеводородную группу, имеющую от 1 до 10 атомов углерода, и может быть одинаковой с радикалами R и R или отличаться от них), и (i) галогенсодержащее соединение.
14. Модифицированный сопряженный диеновый полимер, полученный способом по п.1.
15. Резиновая композиция, содержащая модифицированный сопряженный диеновый полимер по п.14.
16. Резиновая композиция по п.15, которая включает каучуковый компонент, включающий модифицированный сопряженный диеновый полимер в количестве 20 мас.% или более, и оксид кремния и/или технический углерод в количестве от 20 до 120 мас.ч. на 100 мас.ч. каучукового компонента.
17. Резиновая композиция по п.15, в которой каучуковый компонент включает от 20 до 100 мас.% модифицированного сопряженного диенового полимера и от 0 до 80 мас.% по меньшей мере одного каучука, иного чем модифицированный сопряженный диеновый полимер, выбранного из группы, состоящей из натурального каучука, синтетического изопренового каучука, бутадиенового каучука, бутадиен-стирольного каучука, этилен-α-олефинового сополимерного каучука, этилен-α-олефин-диенового сополимерного каучука, бутадиен-акрилонитрильного сополимерного каучука, хлоропренового каучука и галогенированного бутилкаучука (при условии, что модифицированный сопряженный диеновый полимер + каучук иной, чем модифицированный сопряженный диеновый полимер = 100 мас.%).
18. Резиновая композиция по п.16, в которой каучуковый компонент включает от 20 до 100 мас.% модифицированного сопряженного диенового полимера и от 0 до 80 мас.% по меньшей мере одного каучука, иного чем модифицированный сопряженный диеновый полимер, выбранного из группы, состоящей из натурального каучука, синтетического изопренового каучука, бутадиенового каучука, бутадиен-стирольного каучука, этилен-α-олефинового сополимерного каучука, этилен-α-олефин-диенового сополимерного каучука, бутадиен-акрилонитрильного сополимерного каучука, хлоропренового каучука и галогенированного бутилкаучука (при условии, что модифицированный сопряженный диеновый полимер+каучук иной, чем модифицированный сопряженный диеновый полимер=100 мас.%).